Brevet FR2876384A1 — publié le 20060414

L'invention concerne le domaine des beaux arts et des arts décoratifs, plus particulièrement celui de la peinture et des primaires utilisables pour traiter les surfaces. La peinture est appliquée depuis des siècles sur tous types de supports à but décoratif ou de protection des matériaux de fait il existe une très large palette de produits disponibles sur le marché pour le traitement de grandes surfaces de manière artisanale ou industrielle. Dans le domaine des beaux arts et des arts décoratifs dont il est essentiellement question ici il existe des peintures à l'huile conçues pour sécher très lentement par une réaction oxydative avec l'oxygène de l'air, contenant des liants diluables avec des solvants, lesdits solvants pouvant être par exemple de l'essence de térébenthine. Un problème connu lié aux peintures à l'huile est que les supports utilisés pour peindre doivent être traités avec une composition de manière à les rendre imperméables aux solvants et aux huiles, et donc barrière à ces composants. De manière classique il est utilisé des toiles pour peindre à l'huile, ces toiles nécessitent un apprêt pour être utilisables, c'est à dire les rendre aptes à recevoir la peinture en terme de mouillabilité et de fixation sur le support. Les toiles sont tissées de différentes manières et sont généralement de couleur beige ou crème, aussi est-il employé depuis des années un primaire de traitement baptisé "gesso" et commercialisé par de nombreux fabricants dans le but de préparer les toiles. Cette formule de traitement "gesso" contient une charge très blanche et opaque, usuellement de l'oxyde de titane, et un liant synthétique acrylique, cette composition convient tout à fait pour le traitement des supports fibreux pour lesquels un fond blanc est recherché. Toutefois aujourd'hui de nombreux artistes, notamment les débutants, ne souhaitent pas acheter des toiles pour peindre en raison de leur coût et il se développe un marché pour des papiers disposant de traitements adaptés pour que la peinture à l'huile soit applicable sur leur surface. Ces papiers sont fabriqués industriellement par couchage d'un papier support puis découpés aux divers formats de vente. Ces papiers traités industriellement sont exclusivement de couleur blanche 35 ou crème et présents sur le marché avec seulement quelques textures de surface. Les artistes, même amateurs, ne veulent pas être limités dans leur création par le support et souhaitent disposer d'une large gamme de possibilités pour développer leur créativité. Un premier problème est donc de mettre à la disposition des artistes une possibilité de traitement de supports variés, les libérant du petit choix disponible sur le marché des papiers préalablement traités industriellement de manière à ce qu'ils puissent employer, par exemple, des papiers gaufrés, des papiers de couleur, des papiers calques, des cartons, des papiers vergés, etc... Les artistes ne se limitent toutefois pas aux supports fibreux cellulosiques et désirent souvent développer leur créativité sur d'autres matériaux tels que des tissus, des supports minéraux tels que plâtre, céramique, ciment, béton, ou d'autres matériaux comme par exemple le verre, les métaux, les plastiques, etc... La formule de traitement connue sous le nom de "Gesso" permet de traiter valablement une grande variété de matériaux, dont ceux décrits, cependant cette composition présente l'inconvénient d'être blanche et opaque en raison des pigments contenus. Pour des toiles ce traitement est bien adapté cependant sur des supports papiers, lorsque notamment l'utilisation de papiers colorés ou de papiers texturés est souhaitée ce produit conduit au colmatage de la texture et au changement de couleur du support. Cette composition appliquée sur du verre conduit à une perte complète de transparence, ce qui n'est généralement pas souhaité. Un deuxième problème est donc de pouvoir traiter tout type de support et plus particulièrement des papiers ou cartons texturés et/ou colorés, ainsi que du verre et des matériaux pour lesquels il est souhaitable de garder l'aspect brut sans que la composition de traitement dénature visuellement le support. L'aptitude à la peinture devant bien évidemment être conservée. Il a été tenté, pour résoudre le problème précédent, d'employer des vernis ou des polymères sans additifs pigmentaires, cependant cette solution ne convient généralement pas en raison de la modification notable de brillance du support qui en résulte et en raison du fait que le traitement devient trop barrière et ne permet plus l'accrochage de la peinture, voire même entraîne des difficultés de mouillage de la peinture sur le support. Un troisième problème est donc que la formulation de traitement ne doit pas altérer le support en le rendant brillant et qu'elle doit permettre une bonne mouillabilité et une bonne fixation de la peinture. D'un point de vue physico-chimique le traitement d'une surface correspond à l'étude de mouillabilité de ladite surface avec un liquide de tension superficielle donnée. Certains matériaux tels que le verre, les métaux, les plastiques, sont connus pour être très difficilement mouillables, les peintures en bases aqueuses ne peuvent pas être appliquées aisément sans une adaptation de la tension superficielle de la peinture. Un quatrième problème est donc de disposer d'une solution de traitement qui permette l'utilisation des peintures en bases aqueuses, de type gouache, acrylique, aquarelle, etc... sur des supports réputés non mouillables à l'eau tels que le verre, les métaux et les plastiques par exemple. L'invention a donc pour objectif de résoudre ces principales difficultés, c'est à dire qu'elle propose une composition de traitement applicable manuellement par l'utilisateur final par différents moyens, ouvrant ainsi aux artistes ou aux décorateurs une large palette de possibilités de supports pouvant être employés. Le traitement ne modifie pas substantiellement la couleur, la brillance et la transparence du support autorisant ainsi l'application sur du verre et d'autres matières transparentes. La présente invention concerne une composition liquide de traitement, applicable en couche par les artistes, les décorateurs et les utilisateurs eux- mêmes, séchant en formant un film transparent n'affectant pas la brillance, et rendant aptes à la réception de la peinture artistique ou décorative différents supports, laquelle composition liquide de traitement étant caractérisée par le fait qu'elle comporte: - au moins un alcool polyvinylique modifié contenant du silicium dans la 25 molécule, - au moins une charge choisie dans la famille des silices introduite à raison d'au plus 15%, et de préférence moins de 8%, en poids sec par rapport au poids de composition liquide de traitement prête à l'emploi. Les avantages de la composition liquide de traitement selon l'invention sont 30 multiples: É La composition permet de traiter tout type de papier en formant un film résistant aux solvants et aux huiles qui permet la peinture à l'huile, sans modification notable de l'aspect visuel du papier, notamment sa couleur et sa brillance. É La composition est aisément mouillable par l'eau et permet donc après traitement du support l'emploi de toutes les peintures en base aqueuse, l'acrylique, l'aquarelle, la gouache, sur des matériaux normalement impossibles à peindre avec ces peintures. Les artistes et décorateurs peuvent donc utiliser des peintures usuelles sur des supports qui nécessiteraient des peintures particulières. É La composition est transparente et ne modifie pas la brillance du support ce qui permet aux utilisateurs d'employer diverses matières 5 pour une totale liberté de création. É Selon le support retenu il est possible de réaliser un traitement avec une composition spécifique pour des peintures pouvant être aisément lavées à l'eau, cela est notamment le cas pour tous les matériaux imperméables à l'eau tels que le verre, les métaux, les plastiques, les carrelages, etc... D'autres caractéristiques et avantages de l'invention se dégageront de la description qui va suivre et des exemples fournis. Dans le texte le terme alcool polyvinylique est parfois abrégé en PVA, selon l'appellation classiquement employée. L'invention a pour but de mettre à la disposition des artistes ou des décorateurs une composition de traitement permettant de traiter des supports très variés et de résoudre des problèmes divers. La composition liquide de traitement est adaptée pour être appliquée manuellement, principalement sur des petites surfaces, au pinceau, au rouleau, au couteau, voire au pistolet à peinture suivant les dimensions du support à traiter, par des particuliers, des artistes et des décorateurs. Le cadre de l'invention n'est pas celui du traitement industriel des surfaces avant commercialisation et notamment pas celui des papiers enduits ou couchés chez les papetiers ou les transformateurs, ni celui des traitements de protection de l'aluminium ou des métaux chez les fabricants, ou même celui de la dépose de film de protection, sur du verre par exemple par les verriers ou les transformateurs. De nombreux essais ont été réalisés dans le but de trouver une composition de traitement permettant d'appliquer tout type de peinture sur tout type de support et dans le but de ne pas modifier l'aspect et la brillance desdits supports. Cet objectif présente des contraintes apparemment inconciliables, telles qu'une bonne mouillabilité vis à vis des peintures à l'huile et vis à vis des peintures aqueuses, ou telles que le traitement de surfaces poreuses et des surfaces fermées. Au sens de l'invention le maintien des caractéristiques d'aspect du support doit être compris selon les définitions suivantes: É La transparence après traitement est appréciée pour le verre, les vitres et les supports totalement transparents, par le fait qu'il est toujours possible de lire un texte imprimé avec une police d'écriture Arial à la taille 12 points, à travers le support traité, par transvision. É Le maintien de la caractéristique de texture est apprécié par le fait que le traitement ne conduit pas à une variation de l'amplitude maximale mesurée en microns entre les parties en creux et les parties en relief du support de plus de 30%, lorsque la composition est appliquée en une seule couche, conduisant à un film sec de moins de 50 microns d'épaisseur. É Le maintien de la caractéristique de brillance est apprécié par le fait que le traitement ne conduit pas à une modification notable de la mesure de ce paramètre, c'est à dire moins de 30% de la valeur de départ, lorsque la mesure est réalisable et significative, ainsi que par la perception visuelle de brillance du support lorsque celui-ci est mat avant traitement. Selon l'invention et les critères communément admis pour chaque type de support l'application de la composition liquide de traitement ne conduit pas un changement de catégorie de brillance, par exemple dans le cas du papier un papier mat ne devient pas brillant et un papier brillant ne devient pas mat, même si des variations peuvent être visuellement décelables entre des parties traitées et non traitées. Ce maintien des caractéristiques s'apprécie après séchage d'une dépose en une couche dite normale de composition liquide de traitement par un moyen habituel tel que brosse, pinceau, rouleau, etc... Ladite couche dite normale devant être interprétée comme une dépose humide conduisant à un film séché de composition de traitement compris entre 0.1 et 2000 microns d'épaisseur, et plus particulièrement entre 1 et 500 microns. En ce qui concerne l'utilisation des peintures à l'huile sur les supports poreux et absorbants tel que papiers, cartons, tissus, un problème critique à résoudre est l'imperméabilité nécessaire des matériaux vis à vis des solvants et des huiles, pour leur emploi. La composition liquide de traitement telle que décrite et comprenant un alcool polyvinylique modifié contenant du silicium dans sa molécule conduit à un film sec de protection barrière aux graisses et aux solvants, utilisable donc dans le traitement des papiers pour les rendre aptes à l'application de la peinture à l'huile, ce polymère, en raison de sa nature chimique incluant du silicium, est également apte au traitement du verre et autres minéraux contenant également des atomes de silicium. La mouillabilité du film à l'état sec étant ajustée par l'addition de silice et éventuellement par des polymères fonctionnant comme co-liants et inclus dans la formulation en petites quantités, ou par des adjuvants spécifiques. L'alcool polyvinylique modifié contenant du silicium dans sa molécule est choisi de préférence dans la famille de ceux commercialisés par la société 5 KURARAY. De préférence il est utilisé la référence R-POLYMER R 1130. La composition liquide de traitement selon l'invention contient de la silice en faible quantité. Cette charge dispose de diverses propriétés permettant de faire varier la brillance ainsi que le pouvoir d'absorption des liquides aqueux ou organiques du film sec de la composition de traitement. Il est en effet indispensable dans la plupart des cas que le traitement soit le plus discret possible et n'entraîne notamment pas de variation de couleur et de brillance du support. Dans le cas d'un papier coloré, par exemple, il est important que la silice soit en quantité suffisante de façon à ce que le film sec de la composition de traitement n'altère pas la brillance du support, un film de PVA contenant du silicium dans sa molécule est par nature brillant, la silice dégrade cette brillance. Il est par ailleurs nécessaire que la silice ne soit pas en quantité trop importante pour ne pas conduire à un film séché blanc comme cela est le cas pour le "Gesso" précité, par ailleurs la silice diminue les propriétés barrières du PVA modifié et audelà d'un certain seuil fait perdre l'aptitude du papier à la peinture à l'huile. La silice peut être choisie parmi toutes les qualités existantes, qu'il s'agisse de silices précipitées, pyrogénées, des silices gel ou colloïdales, selon la granulométrie de la silice et sa surface spécifique les quantités à additionner seront différentes et l'effet en terme de fixation du liant de la peinture également. La silice est choisie et optimisée par application spécifique. De préférence selon l'invention les silices gel de granulométries moyennes importantes, c'est à dire de plus de 3 p, et disposant d'une prise d'huile élevée, telles que les SYLOID 622, C807 et C809 de la société GRACE ou la TIXOSIL 365 de la société RHODIA SILICES, sont plus favorables pour la fixation des peintures à l'huile et peuvent être utilisées pour des supports poreux, alors que les silices très fines et de préférence les silices colloïdales sont employées sur des supports transparents et peu poreux tels que le verre et les métaux. Ainsi pour l'emploi des peintures à l'huile sur des supports poreux, tel que les cartons, les papiers, les toiles et tissus, le plâtre, etc.. une silice assez poreuse et de granulométrie moyenne élevée sera préférentiellement choisie dans la composition de traitement, par exemple la silice SYLOID 622 commercialisée par la société GRACE, dans cet exemple la quantité maximale tolérée dans la formule, pour qu'il n'y ait pas de perte de transparence du film sec, est assez basse. Pour permettre la peinture à l'eau sur les surfaces fermées telles que le verre ou les plastiques il sera de préférence employé des silices colloïdales qui ne modifient pas la transparence du film sec, ces silices peuvent être introduites à des taux plus élevés dans la composition liquide. Les quantités des matières introduites dans la composition sont généralement exprimées en pourcentage des quantités sèches desdites matières sur le poids total de composition liquide de traitement prête à l'emploi. Lequel traitement pouvant conduire à des applications variables sur les surfaces en fonction de leur porosité, du moyen d'application et de la performance souhaitée. Selon l'invention la composition liquide de traitement contient l'alcool polyvinylique modifié avec du silicium dans la molécule à plus de 0.5% en poids sec par rapport au poids de composition, et de préférence à plus de 2%, et la silice est introduite à raison d'au moins 0.05% et de préférence à plus de 0.1% en poids sec par rapport au poids de composition prête à l'emploi. La silice est également introduite à raison d'au plus 15% et de préférence à moins de 8% en poids sec par rapport au poids de composition prête à l'emploi, pour les raisons pré-citées. Avantageusement selon l'invention la composition liquide de traitement comporte en plus de l'alcool polyvinylique modifié avec du silicium dans la molécule et de la silice un polymère co-liant naturel ou synthétique choisi en fonction de la surface à traiter et du type de peinture utilisée. Ce polymère co-liant est introduit à au moins 0.1% en poids sec par rapport au poids de composition liquide prête à l'emploi, lequel co-liant est choisi de façon non limitative dans la famille des alcools polyvinyliques modifiés ou non, des liants cellulosiques tels que par exemple la carboxyméthylcellulose, l'hydroxyméthyl cellulose, la méthyl cellulose, des amidons, des latex synthétiques, des gommes de guar ou de caroube, des alginates, des carraghénanes, des polyacrylates, les polyvinylpyrrolidones, de la gélatine, etc... Par exemple la composition liquide de traitement utilisable pour rendre apte à l'application de la peinture à l'huile tout type de papier, et notamment des papiers très poreux sans affecter leur brillance et leur couleur, est caractérisée en ce que le polymère co-liant utilisé est un alcool polyvinylique non modifié ou un latex synthétique par exemple acrylique. De tels polymères ne dégradent pas la barrière vis à vis des huiles et des solvants obtenue avec l'alcool polyvinylique modifié contenant du silicium dans la molécule et permettent de diminuer le coût global de formulation, il peuvent éventuellement, dans le cas des latex synthétiques, améliorer la résistance à l'eau de la composition, lorsque cela est souhaitable. Plus précisément la composition liquide de traitement utilisable pour traiter des papiers et les rendre aptes vis à vis de la peinture à l'huile est caractérisée en ce que l'alcool polyvinylique modifié contenant du silicium dans la molécule est introduit à au moins 3% en poids sec par rapport à la composition complète prête à l'emploi, la silice est introduite à au plus 2% en poids sec, et le polymère co-liant est un alcool polyvinylique à taux d'hydrolyse élevé introduit à au moins 3% en poids sec par rapport à la composition. Selon une autre variante la composition liquide de traitement est utilisable pour rendre apte à l'application des peintures aqueuses ou diluables à l'eau de type gouache, acrylique, aquarelle, tout type de verre, vitre ou support minéral contenant une forte proportion de silice, une telle composition est caractérisée en ce que le polymère co-liant utilisé est hydrophile. Plus précisément cette composition liquide de traitement est caractérisée en ce que l'alcool polyvinylique modifié contenant du silicium dans la molécule est introduit à au plus 10% en poids sec par rapport à la composition, avec une silice colloïdale ajoutée à au plus 8% en poids sec par rapport à la composition, et avec un polymère co-liant hydrophile étant par exemple un alcool polyvinylique, une polyvinylpyrrolidone, un amidon, une gélatine, un dérivé cellulosique de type carboxyméthylcellulose ou méthyl cellulose, etc... Selon le type de peinture appliquée et selon le type de support le polymère co-liant est choisi dans une famille ou dans une autre. De préférence pour proposer aux utilisateurs une formulation compatible avec un ensemble large de peintures et de supports le polymère co-liant est choisi dans la famille des alcools polyvinyliques modifiés ou non et dans la famille des latex acryliques sans exclure d'autres polymères éventuellement utiles pour amener de la thixotropie à la préparation, de la viscosité ou des propriétés spécifiques. Parmi les propriétés recherchées en complément des propriétés précédemment citées le polymère co-liant peut amener à la formule une sensibilité accrue à l'eau, par l'utilisation de PVA faiblement hydrolysés, de carboxyméthylcelluloses ou de polyvinylpryrrolidones, par exemple. Le polymère co-liant sous forme d'un latex synthétique peut amener au contraire une résistance à l'eau ou une résistance renforcée à la salissure, notamment par exemple lors de l'utilisation de polymères de la famille des polyuréthanes. II peut également être recherché un effet antistatique par l'emploi de polymères conducteurs, des effets optiques particuliers par l'utilisation de polymères disposant de propriétés de filtres, d'anti-uv ou de polariseurs de la lumière, etc... Tous ces polymères co-liants étant préférentiellement introduits dans des compositions liquides déposées sur des supports transparents ou translucides afin que leur effet vis à vis de la lumière soit perceptible, sur des vitres ou des miroirs par exemple. La composition liquide de traitement peut contenir en plus des composants pré-cités des adjuvants, seuls ou en mélange, tels que des agents régulateurs de tension superficielle, des agents antifongiques, des conservateurs, des agents de réticulation des liants, des colorants sous formes solubilisées ou pigmentaires, des composés fluorescents ou phosphorescents, thermochromes ou photochromes, des pigments à effets irisés, nacrés, métamériques, etc... en quantités n'affectant pas ou peu la transparence de ladite composition après application sur le support à peindre. Lesdits adjuvants étant en quantités inférieures à 10% du poids sec de la composition complète prête à l'emploi. Tous ces additifs permettent d'améliorer les fonctionnalités de la composition de traitement voire même de la transformer en composition de décoration en elle-même, dans le cas d'addition de colorants, de pigments irisés, nacrés ou métamériques tels que par exemple ceux vendus par la société MERCK sous les marques IRIODINE , XIRALLIC , COLORSTREAM , MIRAVAL , etc... L'addition de colorants ou de pigments à effets spéciaux peut permettre de réaliser des fonds colorés, irisés, à effets optiques variables etc... utilisables en décoration, tels quels, ou en combinaison avec une étape ultérieure consistant en une application de peinture à la surface de la partie traitée. La composition liquide de traitement selon l'invention permet de traiter diverses surfaces telles que du bois, des panneaux de particules, des métaux, de la toile ou des tissus, des carrelages ou des céramiques, des agglomérés de fibres et des plastiques. EXEMPLE 1: Si on considère l'artiste qui emploie la technique de la peinture à l'huile et souhaite utiliser comme support un papier vergé de couleur pastel tel que vendu dans les papeteries, selon un exemple avantageux de réalisation de l'invention, la composition liquide de traitement à utiliser comporte les produits suivants en phase aqueuse: É De l'alcool polyvinylique modifié contenant du silicium dans la molécule, du R POLYMER R 1130 de la société KURARAY introduit à 5% en poids sec par rapport à la composition complète, laquelle composition complète contient donc 50 g sec de PVA modifié avec de la silice pour 1000 g de composition liquide de traitement terminée, prête à l'emploi, É une silice SYLOID C807 de la société GRACE introduite à 0.6% en poids sec par rapport à la composition, É un polymère co-liant sous forme d'un alcool polyvinylique à taux d'hydrolyse élevé, l'alcool polyvinylique MOWIOL 28/99 commercialisé par la société SEPPIC, introduit à 5% en poids sec par rapport à la composition. Avantageusement il peut être ajouté un conservateur pour éviter le développement de bactéries et de moisissures, par exemple le produit INTACE B48 commercialisé par la société INTACE à raison de 0.1% en poids de produit tel que commercialisé par rapport à la composition complète. Pour la fabrication de la composition liquide de traitement la silice est dispersée dans l'eau, à froid, sous forte agitation avant addition des liants, les deux PVA utilisés sont cuits en mélange à une température voisine de 95 C. La composition liquide ainsi préparée dispose d'une viscosité comparable à celle d'un vernis et est utilisable en l'état. L'artiste applique la composition liquide de traitement sur le papier vergé 25 précité au moyen d'un pinceau en forme de brosse plate, sur la totalité de la surface et laisse sécher à l'air libre pendant une heure. Une fois séchée on constate que la composition de traitement n'altère pas la texture du papier, les vergeures sont toujours visibles, le papier n'est pas devenu brillant comme cela serait le cas avec un médium utilisé pour diluer les peintures. Le traitement n'altère pas non plus la couleur du papier qui reste très proche, du point de vue de l'apparence, de son état avant traitement. Le traitement a pour effet de rendre le papier barrière vis à vis des huiles et des solvants. Pour vérifier la bonne aptitude vis à vis de la peinture à l'huile il 35 est procédé au test suivant: Une goutte d'huile de lin et une goutte d'essence de térébenthine sont déposées sur la surface traitée et sur du papier non traité, on constate que l'essence de térébenthine pénètre immédiatement en formant une tache dans le papier non traité alors qu'elle reste à la surface du papier traité jusqu'à évaporation complète sans qu'aucune trace de pénétration ne soit constatée. L'huile de lin est rapidement absorbée en formant une tache grasse sur le papier non traité alors que sur le papier traité elle reste sans pénétrer aussi longtemps que le test est poursuivi. La peinture à l'huile s'applique sans difficulté et sèche dans le délai habituel, 10 comparable au délai de séchage sur des toiles. Fonctionnellement la composition liquide de traitement se comporte à l'identique du "gesso" avec les avantages spécifiques de cette composition qui sont de laisser le support après traitement aussi proche que possible de son état initial en terme de couleur, brillance et texture. EXEMPLE 2: Un particulier souhaite décorer ses vitres avec une peinture de type gouache, diluable à l'eau. Ce type de peinture n'est pas applicable sur des vitres, la composition de la gouache n'est pas à la bonne tension de surface pour s'étaler correctement sur du verre. L'application de la composition liquide de traitement selon l'invention permet de résoudre la difficulté et de créer une couche d'accrochage pour la peinture à l'eau. Pour cela il est employé une composition liquide de traitement, appliquée à la brosse plate sur la surface à peindre, contenant les composants suivants: É De l'alcool polyvinylique modifié contenant du silicium dans la 25 molécule, du R POLYMER R 1130 de la société KURARAY introduit à 3% en poids sec par rapport à la composition complète, É une silice colloïdale SNOWTEX 50 commercialisée par la société SEPPIC introduite à 3% en poids sec par rapport à la composition complète prête à l'emploi, É un polymère co-liant ajouté pour permettre le nettoyage aisé de la partie traitée: une polyvinylpyrrolidone, la PVP K60 commercialisée par la société ISP sous une forme liquide, ce polymère est introduit à 6% enpoids sec par rapport à la composition prête à l'emploi. La composition liquide de traitement prête à l'emploi contient 12% de 35 matières sèches. La composition liquide de traitement appliquée en couche et séchée présente une transparence élevée, sur laquelle la peinture à l'eau de type gouache peut être étendue sans difficulté, la mouillabilité de la surface traitée étant excellente. Lorsque le décor doit être enlevé il suffit de mouiller la surface à l'eau avec un liquide de nettoyage quelconque, par exemple un produit pour laver la vaisselle, pour enlever aisément la totalité de la surface traitée. L'application de la composition liquide de traitement sur une surface non mouillable par l'eau permet à tout décorateur amateur ou professionnel d'appliquer tout type de peinture sur une surface vitrée traitée. Il n'est de fait pas nécessaire d'employer des peintures spécialement adaptées pour les vitres, et dont les nuances sont assez limitées, des peintures classiques conviennent tout à fait. Le traitement décrit dans cet exemple présente de plus l'avantage notable de pouvoir être aisément nettoyé à l'eau. EXEMPLE 3: Un artiste amateur souhaite employer un primaire de traitement permettant de peindre avec des peintures à l'huile et des peintures à l'eau ou des peintures aquarelles sur des papiers colorés et sur des miroirs, soit donc sur du papier et sur du verre avec les deux catégories de peinture. Une composition liquide de traitement permettant avantageusement de combiner l'ensemble des techniques sur l'ensemble des supports, contient: É De l'alcool polyvinylique modifié contenant du silicium dans la molécule, du R POLYMER R 1130 de la société KURARAY, introduit à 5% en poids sec par rapport à la composition complète prête à l'emploi, É la silice SYLOID 622 commercialisée par la société GRACE, introduite à 0.6% en poids sec par rapport à la composition complète prête à l'emploi, É un polymère co-liant ajouté pour permettre le nettoyage aisé de la partie traitée: un alcool polyvinylique de très bas degré d'hydrolyse, le MOWIOL 4/98 commercialisé par la société SEPPIC, ce polymère étant introduit à 5% en poids sec par rapport à la composition prête à l'emploi. Avantageusement il peut être ajouté un conservateur pour éviter le développement de bactéries et de moisissures, par exemple le produit INTACE B48 commercialisé par la société INTACE à raison de 0.1% en poids de produit tel que commercialisé par rapport à la composition complète. L'artiste applique la composition liquide de traitement sur un papier texturé, de type papier aquarelle grenu, au moyen d'un pinceau en forme de brosse plate, sur la totalité de la surface et laisse sécher à l'air libre pendant une heure. Une fois sèche on constate que la composition de traitement n'altère pas la texture du papier, les reliefs sont toujours visibles, le papier n'est pas devenu brillant comme cela serait le cas avec un médium utilisé pour diluer les peintures. Le traitement n'altère pas non plus la couleur du papier qui reste très proche, du point de vue de l'apparence, de son état avant traitement. Le traitement a pour effet de rendre le papier barrière vis à vis des huiles et des solvants, le papier aquarelle ainsi traité est devenu compatible avec l'utilisation des peintures à l'huile. La composition de traitement est également appliquée sur un miroir de manière à réaliser un pré-traitement. Une fois séchée la composition de traitement présente une transparence élevée, sur laquelle la peinture à l'eau de type gouache peut être appliquée sans difficulté, la mouillabilité de la surface traitée étant excellente. Lorsque le décor doit être enlevé il suffit de mouiller la surface avec de l'eau additivée d'un liquide de nettoyage quelconque en faible quantité, par exemple un produit pour laver la vaisselle, pour enlever rapidement la totalité de la surface traitée, peinture comprise. La composition liquide de traitement précédemment définie permet de traiter des surfaces aussi différentes que le verre et le papier et permet ainsi aux artistes l'emploi des peintures habituelles sur des supports qui ne le sont pas. Plusieurs variantes sont envisageables pour la composition liquide de traitement, notamment en modifiant les proportions des constituants principaux et en additionnant des produits fonctionnels, toutes ces modifications sont réalisables sans sortir du cadre de l'invention. La composition liquide de traitement peut être appliquée par tous les moyens connus par les artistes et décorateurs et notamment les pinceaux, brosses, couteaux, rouleaux, pistolets à peinture, aérographes, dispositifs de trempage et tous dispositifs utilisables par les artistes, les décorateurs et les utilisateurs eux-mêmes, sans sortir du cadre de l'invention. Bien entendu, l'invention n'est pas limitée aux modes de réalisation décrits et 35 représentés à titre d'exemples, mais elle comprend aussi tous les équivalents techniques ainsi que leurs combinaisons. 14 REVENDICATIONS 1- Composition liquide de traitement, applicable en couche par les artistes, les décorateurs et les utilisateurs eux-mêmes, séchant en formant un film transparent n'affectant pas la brillance, et rendant aptes à la réception de la peinture artistique ou décorative différents supports, laquelle composition liquide de traitement étant caractérisée par le fait qu'elle comporte: - au moins un alcool polyvinylique modifié contenant du silicium dans la molécule, - au moins une charge choisie dans la famille des silices introduite à raison d'au plus 15%, et de préférence moins de 8%, en poids sec par rapport au poids de composition liquide de traitement prête à l'emploi. 2- Composition liquide de traitement selon la revendication 1 dans laquelle l'alcool polyvinylique modifié contenant du silicium dans la molécule est introduit à plus de 0.5% en poids sec par rapport au poids de composition, et de préférence à plus de 2%, et dans laquelle la silice est introduite à raison d'au moins 0.05%, et de préférence à plus de 0.1%, en poids sec par rapport au poids de la composition liquide prête à l'emploi. 3- Composition liquide de traitement selon la revendication 1 ou 2 dans laquelle la silice est choisie parmi les silices gel de granulométries importantes, disposant d'une prise d'huile élevée, pour le traitement des supports poreux, et parmi les silices très fines, et de préférence les silices colloïdales, pour le traitement des supports transparents et peu poreux tels que le verre et les métaux. 4- Composition liquide de traitement selon la revendication 1 comportant en outre un polymère co-liant, naturel ou synthétique, choisi en fonction de la surface à traiter et du type de peinture utilisée, lequel co-liant est introduit à au moins 0.1% en poids sec par rapport au poids de composition liquide prête à l'emploi. Lequel co-liant pouvant être choisi, de façon non limitative, parmi des alcools polyvinyliques modifiés ou non, des liants cellulosiques tels que par exemple la carboxyméthylcellulose, l'hydroxyméthyl cellulose, la méthyl cellulose, des amidons, des latex synthétiques, des gommes de guar ou de caroube, des alginates, des carraghénanes, des polyacrylates, des polyvinylpyrrolidones, de la gélatine, les latex synthétiques, etc... 5- Composition liquide de traitement selon la revendication 4 utilisable pour rendre apte à l'application de la peinture à l'huile tout type de papier, et notamment des papiers très poreux sans affecter leur brillance et leur couleur, caractérisée en ce que le polymère co-liant utilisé est un alcool polyvinylique non modifié ou un latex synthétique par exemple acrylique. 6- Composition liquide de traitement selon la revendication 5 caractérisée en ce que l'alcool polyvinylique modifié contenant du silicium dans la molécule est introduit à au moins 3% en poids sec par rapport à la composition, la silice est introduite à au plus 5% en poids sec par rapport à la composition, et le polymère co-liant est un alcool polyvinylique à taux d'hydrolyse élevé introduit à au moins 3% en poids sec par rapport à la composition. 7- Composition liquide de traitement selon la revendication 4 utilisable pour rendre apte à l'application des peintures aqueuses ou diluables à l'eau de type gouache, acrylique, aquarelle, etc... tout type de verre, vitre ou support minéral contenant une forte proportion de silice, caractérisée en ce que le polymère co-liant utilisé est hydrophile. 8- Composition liquide de traitement selon la revendication 7 caractérisée en ce que l'alcool polyvinylique modifié contenant du silicium dans la molécule est introduit à au plus 10% en poids sec par rapport à la composition, la silice est une silice colloïdale introduite à au plus 5% en poids sec par rapport à la composition, et le polymère co- liant hydrophile est un alcool polyvinylique ou une polyvinylpyrrolidone introduit à au plus 10% en poids sec par rapport à la composition. 9- Composition liquide de traitement selon la revendication 1 dans laquelle sont ajoutés seuls ou en mélange des agents régulateurs de tension superficielle, des agents antifongiques, des agents de réticulation des liants, des colorants sous formes solubilisées ou pigmentaires, des composés fluorescents ou phosphorescents, thermochromes ou photochromes, des pigments irisés, nacrés, métamériques, en quantités inférieures à 10% du poids sec de la composition complète prête à l'emploi. 10- Composition liquide de traitement selon la revendication 1 dans laquelle les surfaces traitées sont du bois, des métaux, de la toile ou des tissus, des carrelages ou des céramiques, des agglomérés de fibres et des plastiques.